(57)【要約】【課題】無機酸化物微粒子と塩を含有する水分散組成物であって、前記無機酸化物微粒子の特性が損なわれることなく維持された状態で高分散されてなる水分散組成物、及び前記水分散組成物を含有する水系化粧料を提供する。【解決手段】本発明の水分散組成物は、平均粒子径が２００ｎｍ以下である無機酸化物微粒子の表面がポリグリセリン鎖によって修飾されてなる表面修飾無機酸化物微粒子と塩を含む。前記塩としてはアルカリ金属塩が好ましい。また、前記無機酸化物としては酸化チタン、酸化ケイ素、酸化アルミニウム、酸化ジルコニウム、及び酸化亜鉛から選択される少なくとも１種であることが好ましい。【選択図】なし【特許請求の範囲】
【請求項１】
平均粒子径が２００ｎｍ以下である無機酸化物微粒子の表面がポリグリセリン鎖によって修飾されてなる表面修飾無機酸化物微粒子と塩を含む水分散組成物。
【請求項２】
塩がアルカリ金属塩である請求項１に記載の水分散組成物。
【請求項３】
無機酸化物が酸化チタン、酸化ケイ素、酸化アルミニウム、酸化ジルコニウム、及び酸化亜鉛から選択される少なくとも１種である請求項１又は２に記載の水分散組成物。
【請求項４】
塩を水分散組成物全量（１００重量％）の０重量％を超え、１０重量％以下の範囲で含有する請求項１〜３の何れか１項に記載の水分散組成物。
【請求項５】
請求項１〜４の何れか１項に記載の水分散組成物を含む水系化粧料。
【発明の詳細な説明】
【技術分野】
【０００１】
本発明は、塩の存在下でも無機酸化物微粒子がその特性が損なうことなく維持された状態で高分散された水分散組成物、及び該水分散組成物を含む水系化粧料に関する。
【背景技術】
【０００２】
酸化チタン等の無機酸化物はその粒径により異なる特性を発揮することが知られている。例えば平均粒子径が２００ｎｍを超える顔料級粒子と比べて、平均粒子径が２００ｎｍ以下の微粒子は優れた透明性、紫外線遮蔽性、耐候性、及び耐光変色性等を有するため、その特性を生かして、塗料、サンスクリーン化粧料、樹脂用組成物などの分野で使用されている。
【０００３】
しかし、酸化チタン等の無機酸化物微粒子は一旦水中に分散させても分散安定性が低く、長期間静置すると沈降し、強固な凝集体を形成しやすい。そして、無機酸化物微粒子の水分散組成物中に塩が存在すると、塩により無機酸化物微粒子の電気二重層形成が阻害されるため、より沈降し易くなる。そのため、水系化粧料に使用する場合は、酸化チタン微粒子の表面にシリカ、アルミナ、酸化ジルコニウム、酸化鉄、及び水酸化鉄から選択される１種又は２種以上を使用して無機酸化物微粒子の表面を被覆する処理を施すことにより分散安定性を向上できることが知られている（特許文献１）。しかし、前記被覆処理を施した酸化チタン微粒子を使用しても、塩が存在する場合には沈降を抑制することが困難であり、塩は水系化粧料に乳化安定性向上等を目的として通常添加されるものであるため、水系化粧料において酸化チタン微粒子の高分散状態を維持することが困難であり、その製品形態が限定されることが問題であった。
【先行技術文献】
【特許文献】
【０００４】
【特許文献１】特開２００５−１９９９号公報
【発明の概要】
【発明が解決しようとする課題】
【０００５】
従って、本発明の目的は、無機酸化物微粒子と塩を含有する水分散組成物であって、前記無機酸化物微粒子の特性が損なわれることなく維持された状態で高分散されてなる水分散組成物を提供することにある。
本発明の他の目的は、前記水分散組成物を含有する水系化粧料を提供することにある。
【課題を解決するための手段】
【０００６】
本発明者等は上記課題を解決するため鋭意検討した結果、表面がポリグリセリン鎖で修飾された無機酸化物微粒子は、被修飾物である無機酸化物微粒子の特性（例えば、透明性、紫外線遮蔽性、耐候性、耐光変色性等）を損なうことなく、水中における高分散性が付与され、塩を含む水中においても優れた分散安定性を発揮することができることを見いだした。本発明はこれらの知見に基づいて完成させたものである。
【０００７】
すなわち、本発明は、平均粒子径が２００ｎｍ以下である無機酸化物微粒子の表面がポリグリセリン鎖によって修飾されてなる表面修飾無機酸化物微粒子と塩を含む水分散組成物を提供する。
【０００８】
本発明は、また、塩がアルカリ金属塩である前記の水分散組成物を提供する。
【０００９】
本発明は、また、無機酸化物が酸化チタン、酸化ケイ素、酸化アルミニウム、酸化ジルコニウム、及び酸化亜鉛から選択される少なくとも１種である前記の水分散組成物を提供する。
【００１０】
本発明は、また、塩を水分散組成物全量（１００重量％）の０重量％を超え、１０重量％以下の範囲で含有する前記の水分散組成物を提供する。
【００１１】
本発明は、また、前記の水分散組成物を含む水系化粧料を提供する。
【発明の効果】
【００１２】
本発明の水分散組成物、及び水系化粧料は上記構成を有するため、透明性、紫外線遮蔽性、耐候性、耐光変色性等の優れた特性を有する無機酸化物微粒子を高分散した状態で安定的に維持することができる。そのため、種々の形態を有する製品に適用することが可能である。
【発明を実施するための形態】
【００１３】
［表面修飾無機酸化物微粒子］
本発明の表面修飾無機酸化物微粒子は、平均粒子径が２００ｎｍ以下である無機酸化物微粒子の表面がポリグリセリン鎖によって修飾されていることを特徴とする。尚、本発明において「無機酸化物微粒子の表面がポリグリセリン鎖によって修飾されている」とは、無機酸化物微粒子の表面に存在する化学基の全部又は一部にポリグリセリン鎖が結合した状態を示す。
【００１４】
（無機酸化物微粒子）
本発明の無機酸化物微粒子としては、例えば、酸化ケイ素、酸化チタン、酸化アルミニウム、酸化ジルコニウム、酸化亜鉛等を挙げることができる。本発明においては、なかでも紫外線防御能に優れる点で、酸化チタン及び酸化亜鉛が好ましく、最も好ましくは酸化チタン（ルチル型又はアナターゼ型酸化チタン）である。
【００１５】
前記酸化ケイ素、酸化チタン、酸化アルミニウム、酸化ジルコニウム、酸化亜鉛は、その表面が他の無機化合物で被覆されていてもよい。すなわち、前記酸化ケイ素、酸化チタン、酸化アルミニウム、酸化ジルコニウム、酸化亜鉛は、他の無機化合物で被覆することにより特性を向上させたもの又は他の特性が付与されたものであってもよい。
【００１６】
酸化チタン微粒子の表面を被覆する無機化合物としては、例えば、Ａｌ2Ｏ3、ＳｉＯ2、ＺｒＯ2、ＳｎＯ2、Ｓｂ2Ｏ3等の無機酸化物や、前記無機酸化物に対応する水和無機酸化物等を挙げることができる。酸化チタン微粒子の表面をＡｌ2Ｏ3及び／又はＳｉＯ2で被覆して得られる化合物は、被覆前の酸化チタン微粒子に比べ、より一層優れた透明性や紫外線遮蔽性を有する。酸化チタン微粒子の表面をＺｒＯ2、水和ＺｒＯ2、Ａｌ2Ｏ3、及び水和Ａｌ2Ｏ3から選択される少なくとも１種で被覆して得られる化合物は、透明性や紫外線遮蔽性に加え、耐候性、耐光変色性を有する。酸化チタン微粒子の表面をＳｎＯ2及び／又はＳｂ2Ｏ3で被覆して得られる化合物は、透明性や紫外線遮蔽性に加え、導電性を有する。
【００１７】
酸化亜鉛微粒子の表面を被覆する無機化合物としては、例えば、ＳｉＯ2、Ａｌ2Ｏ3等の無機酸化物等を挙げることができる。酸化亜鉛微粒子の表面をＳｉＯ2及び／又はＡｌ2Ｏ3で被覆して得られる化合物は、被覆前の酸化亜鉛微粒子に比べ、より一層優れた透明性や紫外線遮蔽性を有する。
【００１８】
無機酸化物微粒子はその表面に種々の化学基を有することが知られているが、本発明の無機酸化物微粒子としては、特にグリシドール又はポリグリセリンと反応可能な化学基を有することが好ましく、例えば、−ＮＨ2、−ＯＨ、−ＣＯＯＨ、−Ｐ（＝Ｏ）−ＯＨ、及び−ＳＨから選択される少なくとも１種の基を有することが好ましい。例えば、酸化チタンや無機酸化物で表面処理された酸化チタンはその表面に−ＯＨ基を有するため、前記−ＯＨ基にシランカップリング剤等を介して、窒化物、カーボン、リン酸、硫化物等を結合させることにより、表面に−ＮＨ2、−ＣＯＯＨ、−Ｐ（＝Ｏ）−ＯＨ、又は−ＳＨ基を有する酸化チタンが得られる。本発明においては、なかでも、表面に−ＯＨ基を有する無機酸化物微粒子が好ましく、前記−ＯＨ基は無機酸化物微粒子が元々有するものであっても、後から付与されたものであってもよい。
【００１９】
無機酸化物微粒子の平均粒子径は２００ｎｍ以下である。無機酸化物微粒子の平均粒子径（体積平均径）の上限は、好ましくは１５０ｎｍ、更に好ましくは１００ｎｍである。下限は、好ましくは１ｎｍであり、より好ましくは３ｎｍ、更に好ましくは５ｎｍ、特に好ましくは７ｎｍ、最も好ましくは１０ｎｍである。尚、本発明における無機酸化物微粒子の平均粒子径は、ランダムに選択した２００個の粒子の粒子径を透過型電子顕微鏡（ＴＥＭ）を使用して測定し、その平均を算出して求めた値である。長軸はその粒子の中心を通る最大長さ、短軸はその粒子の中心を通る最小長さである。上記範囲の平均粒子径を有する無機酸化物微粒子は、優れた透明性と紫外線遮蔽性を有する。尚、紡錘形無機酸化物微粒子の場合、平均粒子径とは平均長軸径のことである。
【００２０】
無機酸化物微粒子が有する化学基や無機酸化物微粒子の平均粒子径は、製造方法、製造条件、製造後の分級操作条件等を調整することによりコントロールすることができる。本発明においては、例えば、商品名「ＳＴＲ−１００Ａ」（ＳｉＯ2／Ａｌ2Ｏ3で被覆処理された紡錘状ルチル型酸化チタン微粒子）、「ＳＴＲ−１００Ｗ」（ＳｉＯ2で被覆処理された紡錘状ルチル型酸化チタン微粒子）、「ＳＴＲ−１００Ｎ」（未被覆処理の紡錘状ルチル型酸化チタン微粒子）（以上、堺化学工業（株）製）等の市販品を好適に使用することができる。市販の無機酸化物微粒子は、ポリグリセリン鎖によって修飾する前に化学修飾を施してもよい。
【００２１】
（ポリグリセリン鎖）
無機酸化物微粒子の表面を修飾するポリグリセリン鎖には直鎖状構造、分岐鎖状構造、及び環状構造のポリグリセリンが含まれる。
【００２２】
ポリグリセリン鎖の数平均重合度は、例えば２〜１００である。ポリグリセリンの数平均重合度の上限は、好ましくは４０、特に好ましくは２０、最も好ましくは１５である。下限は、好ましくは３、より好ましくは５、特に好ましくは９、最も好ましくは１０である。ポリグリセリン鎖の数平均重合度が小さすぎると、無機酸化物微粒子間相互の反発力が不足するため粒子の凝集を防ぐことが困難となり、分散状態を維持することが困難となる傾向がある。一方、ポリグリセリン鎖の数平均重合度が大きすぎると、表面修飾無機酸化物微粒子間でポリグリセリン鎖が絡み合いを起こすことにより微粒子が凝集し易くなる他、無機酸化物微粒子が有する特性（例えば、透明性、紫外線遮蔽性、耐候性、耐光変色性等）が希釈される傾向がある。尚、ここでいう数平均重合度は、ポリグリセリン鎖を構成するグリセリン単位の数で定義される。
【００２３】
前記ポリグリセリン鎖の導入量としては、水中において高分散性が得られる範囲であれば特に制限されることがなく、ポリグリセリン鎖が分岐鎖状構造（特に、ポリグリセリンの全水酸基における一級水酸基の比率が５０％以上、特に好ましくは６０％以上、最も好ましく７０％以上の高分岐鎖状構造）を有する場合は、直鎖状構造を有する場合に比べ、少ない導入量で分散安定性が得られる傾向がある。
【００２４】
直鎖状構造を有するポリグリセリン鎖を導入する場合、無機酸化物微粒子部分の重量（１００重量部）に対して、ポリグリセリン鎖を含む化学修飾部分の重量が、例えば４〜７５０重量部程度である。無機酸化物微粒子部分の重量（１００重量部）に対するポリグリセリン鎖を含む化学修飾部分の重量の上限は、好ましくは３８０重量部、特に好ましくは１５０重量部である。下限は、好ましくは９重量部、特に好ましくは１３重量部、更に好ましくは５０重量部、最も好ましくは７０重量部である。
【００２５】
分岐鎖状構造を有するポリグリセリン鎖を導入する場合、無機酸化物微粒子部分の重量（１００重量部）に対して、ポリグリセリン鎖を含む化学修飾部分の重量が、例えば４〜７５０重量部程度である。無機酸化物微粒子部分の重量（１００重量部）に対するポリグリセリン鎖を含む化学修飾部分の重量の上限は、好ましくは３８０重量部、特に好ましくは１５０重量部、最も好ましくは８０重量部である。下限は、好ましく９重量部、特に好ましくは１５重量部である。
【００２６】
ポリグリセリン鎖を含む化学修飾部分の導入量が少なすぎると無機酸化物微粒子表面の被覆量が不足するため、粒子の凝集を防ぐことが困難となり、分散状態を安定的に維持することが困難となる傾向がある。一方、ポリグリセリン鎖を含む化学修飾部分の導入量が多すぎると、無機酸化物微粒子自体の特性（例えば、透明性、紫外線遮蔽性、耐候性、耐光変色性等）が希釈される傾向がある。
【００２７】
表面に導入されたポリグリセリン鎖を含む化学修飾部分と無機酸化物微粒子部分の重量比は示差熱天秤分析装置（ＴＧ−ＤＴＡ）を用いて表面修飾無機酸化物微粒子の熱処理時の重量変化、又は元素分析による組成比を測定することにより求めることができる。
【００２８】
（ポリグリセリン鎖）
無機酸化物微粒子表面にポリグリセリン鎖を導入する方法としては、例えば、下記方法を挙げることができる。
１．無機酸化物微粒子表面に、グリシドールを開環付加重合させる方法
２．無機酸化物微粒子表面に、ポリグリセリンを結合させる方法
【００２９】
上記１の方法における前記グリシドールの開環重合条件は、S.R SandlerらのJ.Polym.Sci.,Polym.Chem.Ed.,Vol.4,1253(1966)や、E.J.VanderbergのJ.Polym.Sci.,Polym.Chem.Ed.,vol.23,915(1985)、またG.R.NewcomeらのDendritic Macromolecules：Concepts,Syntheses,Perspectives,VCH,Weinheim(1996)等を適宜参照できる。
【００３０】
無機酸化物微粒子とグリシドールの開環付加重合反応は、触媒の存在下で行ってもよく、無触媒下で行ってもよい。触媒を使用する場合、使用できる触媒としては、例えば、トリフルオロホウ素エーテラート、酢酸、リン酸等の酸性触媒；トリエチルアミン、ピリジン、ジメチルアミノピリジン、トリフェニルホスフィン等の塩基性触媒等が挙げられる。
【００３１】
触媒の使用量としては、無機酸化物微粒子１００重量部に対して、例えば０．０１〜０．１重量部程度、好ましくは０．０２〜０．０５重量部である。
【００３２】
開環付加重合反応は、例えば５０〜１８０℃程度（好ましくは８０〜１５０℃、特に好ましくは１００〜１５０℃）の温度で行なわれる。反応時間は、例えば０．５〜４８時間程度、好ましくは５〜４８時間、特に好ましくは１０〜３０時間である。
【００３３】
上記開環付加重合反応は常圧下で行ってもよく、減圧下又は加圧下で行ってもよい。また、開環付加重合反応の反応雰囲気としては反応を阻害しない限り特に限定されず、例えば、空気雰囲気、窒素雰囲気、アルゴン雰囲気などの何れであってもよい。
【００３４】
反応終了後、濃縮、沈殿、遠心分離、濾過、抽出、洗浄、乾燥等の分離精製手段、またはこれらの分離精製手段を２以上組み合わせることにより精製できる。
【００３５】
上記２の方法においてポリグリセリンとしては、例えば、商品名「ＰＧＬ１０ＰＳ」（一級水酸基の比率：７６％、数平均重合度：１０、高分岐鎖状ポリグリセリン）、「ＰＧＬ２０Ｐ」（一級水酸基の比率：７５％、数平均重合度：２０、高分岐鎖状ポリグリセリン）（以上、（株）ダイセル製）等の市販品を好適に使用することができる。
【００３６】
無機酸化物微粒子とポリグリセリンの反応は減圧下（例えば、０．０１〜１０ｋＰａ程度、好ましくは０．０１〜１ｋＰａ）で行われる。
【００３７】
無機酸化物微粒子とポリグリセリンの反応は、例えば５０〜１８０℃程度（好ましくは８０〜１５０℃、特に好ましくは１００〜１５０℃）の温度で行なわれる。
【００３８】
反応時間は、例えば０．５〜４８時間程度、好ましくは５〜４８時間、特に好ましくは１０〜３０時間である。
【００３９】
無機酸化物微粒子とポリグリセリンの反応は、触媒の存在下で行ってもよく、無触媒下で行ってもよい。触媒を使用する場合、使用できる触媒としては、例えば、トリフルオロホウ素エーテラート、酢酸、リン酸等の酸性触媒；トリエチルアミン、ピリジン、ジメチルアミノピリジン、トリフェニルホスフィン等の塩基性触媒等が挙げられる。
【００４０】
触媒の使用量としては、無機酸化物微粒子１００重量部に対して、例えば０．０１〜０．１重量部程度、好ましくは０．０２〜０．０５重量部である。
【００４１】
無機酸化物微粒子とポリグリセリンの反応の雰囲気としては反応を阻害しない限り特に限定されず、例えば、空気雰囲気、窒素雰囲気、アルゴン雰囲気等の何れであってもよい。
【００４２】
反応終了後、濃縮、沈殿、遠心分離、濾過、抽出、洗浄、乾燥等の分離精製手段、またはこれらの分離精製手段を２以上組み合わせることにより精製できる。
【００４３】
［塩］
本発明の塩としては特に制限されることがなく、例えば、アルカリ金属塩［例えば、酢酸リチウム、酢酸ナトリウム、酢酸カリウムなどのアルカリ金属の有機酸塩（カルボン酸塩等）；炭酸ナトリウム、炭酸カリウムなどのアルカリ金属の炭酸塩；炭酸水素ナトリウム、炭酸水素カリウムなどのアルカリ金属の炭酸水素塩；塩化ナトリウム、塩化カリウム、硫酸ナトリウム、硫酸カリウム、リン酸ナトリウム、リン酸カリウムなどのアルカリ金属の鉱酸塩等］等の、乳化安定性の向上等を目的として水系化粧料に添加可能な塩等を挙げることができる。これらは１種を単独で、又は２種以上を組み合わせて使用することができる。
【００４４】
［水分散組成物］
本発明の水分散組成物は、平均粒子径が２００ｎｍ以下である無機酸化物微粒子の表面がポリグリセリン鎖によって修飾されてなる表面修飾無機酸化物微粒子と塩を含む。
【００４５】
水分散組成物全量（１００重量％）における上記表面修飾無機酸化物微粒子の含有量としては、例えば０．１〜７０重量％程度、好ましくは１〜４０重量％である。
【００４６】
また、本発明の水分散組成物は、無機酸化物微粒子として、その表面がポリグリセリン鎖によって修飾されてなる表面修飾無機酸化物微粒子を使用するため、塩を含有していても無機酸化物微粒子の高分散性を維持することができ、水分散組成物全量（１００重量％）における塩の含有量は、例えば０を超え、１０重量％以下程度、好ましくは０．０１〜１０重量％、特に好ましくは１〜８重量％、最も好ましくは１〜５重量％である。塩の含有量が上記範囲を上回ると、高分散性を維持することが困難となる場合がある。
【００４７】
本発明の水分散組成物は上記表面修飾無機酸化物微粒子と塩以外にも、本発明の効果を損なわない範囲内で他の成分を含有していても良い。
【００４８】
本発明の水分散組成物は、上記表面修飾無機酸化物微粒子と塩と必要に応じて他の成分を水（例えば、純水、イオン交換水、蒸留水、水道水、工業用水等）と混合することにより調製することができる。
【００４９】
本発明の水分散組成物は上記表面修飾無機酸化物微粒子を含有するため分散安定性に優れ、４０℃で７日間静置しても沈殿が生じることがなく、無機酸化物微粒子の高分散性を維持することができる。
【００５０】
本発明の水分散組成物は、無機酸化物微粒子の特性が損なわれることなく維持され、且つ分散安定性を有する。そのため、化粧品などの分野の他、ＣＭＰ向け研磨剤やドレッサー用材料などの工学応用分野においても使用することができる。本発明の水分散組成物は、なかでも水系化粧料において好適に使用することができる。
【００５１】
［水系化粧料］
本発明の水系化粧料は上記水分散組成物を含むことを特徴とする。水分散組成物の含有量としては特に制限されることがなく、所望の特性、粘度等に応じて適宜調整することができる。
【００５２】
水系化粧料としては、例えば、サンスクリーン化粧料等を挙げることができる。尚、本発明におけるサンスクリーン化粧料とは紫外線防御作用を有する化粧料であり、例えば、化粧水、乳液、クリーム、美容液等の基礎化粧品；リップグロス、口紅、マスカラ、ファンデーション、アイカラー、アイライナー、アイブロウ、チークカラー等のメイクアップ化粧料；クリーム状、乳状、又はジェル状の日焼け止め剤等が含まれる。
【００５３】
本発明の水系化粧料は上記水分散組成物以外にも通常水系化粧料に含まれる成分［例えば、界面活性剤、粘度調整剤、保湿成分（例えば、ポリオール類等）、油分（例えば、スクワラン、ホホバ油、オリーブ油、高級アルコール、ラノリン、エステル、シリコーン等）、アミド、増泡剤、防腐剤、水溶性高分子、ｐＨ調整剤、パール化剤、酸化防止剤、香料、色素等から選択される１種又は２種以上］を、本発明の効果を損なわない範囲内で含有することができる。
【００５４】
本発明の水系化粧料は上記水分散組成物を含有するため、優れた透明性、紫外線遮蔽性、耐候性、耐光変色性を有する。また、分散安定性に優れる。
【実施例】
【００５５】
以下、実施例により本発明をより具体的に説明するが、本発明はこれらの実施例により限定されるものではない。
【００５６】
製造例１＜ポリグリセリン鎖導入酸化チタン微粒子（１）の製造＞
原料酸化チタン微粒子（商品名「ＳＴＲ−１００Ｗ」、ＳｉＯ2で被覆処理された紡錘状ルチル型酸化チタン、長軸平均長さ：７５ｎｍ、短軸平均長さ：１５ｎｍ、堺化学工業（株）製、以後、「ＳＴＲ−１００Ｗ」と称する場合がある）は、高減圧下（０．０９ｍｍＨｇ）にて５０℃で３０分間乾燥してから反応に用いた。
ガラス製反応器に上記乾燥酸化チタン微粒子３０ｇを入れ、引き続いてポリグリセリン（商品名「ＰＧＬ１０ＰＳ」、一級水酸基の比率：７６％、数平均重合度：１０、高分岐鎖状ポリグリセリン、（株）ダイセル製）７０ｇを添加した後、１４０℃、１ｋＰａで３０時間撹拌し、ポリグリセリン鎖導入酸化チタン微粒子（１）を含む反応組成物を得た。
得られたポリグリセリン鎖導入酸化チタン微粒子（１）について、拡散反射ＩＲスペクトルを測定したところ、３３５０ｃｍ-1付近にポリグリセリン鎖の水酸基由来のピーク成分、１０９５ｃｍ-1付近にポリグリセリン鎖のエーテル結合由来のピーク成分が観測された。
また、メタノールを加えて遠心沈降することにより未反応ポリグリセリンを除去し、乾燥した後のＴＧ−ＤＴＡの結果から、原料である酸化チタン微粒子１００重量部に対し２１．８重量部のポリグリセリン鎖が導入されたことが判明した。
【００５７】
実施例１
上記製造例１で得られたポリグリセリン鎖導入酸化チタン微粒子（１）を１２ｇ（酸化チタン純分として５ｇ）、塩化ナトリウム（１ｇ、又は２ｇ、又は３ｇ）、及び純水を混合して総量が１００ｇになるように調整し、良く混合して水分散組成物を得た。また、参考例として塩化ナトリウムを含まない水分散組成物を調製した。
【００５８】
比較例１
製造例１で得られたポリグリセリン鎖導入酸化チタン微粒子（１）に代えて、「ＳＴＲ−１００Ｗ」を使用した以外は実施例１と同様にして水分散組成物を得た。また、参考例として塩化ナトリウムを含まない水分散組成物を調製した。
【００５９】
比較例２
製造例１で得られたポリグリセリン鎖導入酸化チタン微粒子（１）に代えて、「ＳＴＲ−１００Ｗ」を使用し、更にポリグリセリン１２ｇを添加した以外は実施例１と同様にして水分散組成物を得た。また、参考例として塩化ナトリウムを含まない水分散組成物を調製した。
【００６０】
得られた水分散組成物について、下記方法により分散安定性を評価した。
【００６１】
＜分散安定性評価＞
水分散組成物１００ｍＬを比色管に入れて２５℃で７日間静置した後、水分散組成物が均一であるか否かを目視で観察し、下記基準で分散安定性を評価した。
評価基準
均一：○
不均一：×
【００６２】
上記結果を下記表にまとめて示す。
【表１】
2015105257.tif 000002